(57)【特許請求の範囲】
【請求項１】
下記一般式（１）で表されるビス−ｏ−アミノフェノール化合物と、ジカルボン酸化合物を重縮合反応し、
得られた重縮合物を溶媒に溶解して溶液を調製し、
１気圧下での沸点が１３０℃以下である塩基性触媒下、前記重縮合物中のフェノール性水酸基の少なくとも一部に、tert−ブトキシカルボニル基を導入し、
前記溶液に、活性光線の照射により酸を発生する光酸発生剤を配合するポジ型感光性樹脂組成物の製造方法。
【化１】
0004646068.tif 000024
（式中、Ｘは４価の芳香族基を示し、−ＮＨ２と、−ＯＨ基は互いに同一の芳香環上の隣り合った炭素に結合している。）
【請求項２】
請求項１に記載のポジ型感光性樹脂組成物の製造方法において、
前記塩基性触媒が、下記一般式（２）で表される３級アミンであることを特徴とするポジ型感光性樹脂組成物の製造方法。
【化２】
0004646068.tif 000025
（式中、Ｒ１は、同一若しくはそれぞれ独立に置換基を有していてもよい炭素数１〜３のアルキル基を示す。（但し、式中の炭素原子の合計の数が８以下である））
【請求項３】
下記式（３）の繰り返し構造を有するポリベンゾオキサゾール前駆体と、
活性光線の照射により酸を発生する光酸発生剤と、
下記一般式（２）で表される塩基性触媒と、
溶媒を含有するポジ型感光性樹脂組成物。
【化３】
0004646068.tif 000026
（式中、Ｘは４価の芳香族基を示し、−ＮＨＣＯ基と、ＯＨ基及び−ＯＣＯＯＣ（ＣＨ３）３基とはそれぞれ互いに同一の芳香環上の隣り合った炭素に結合している。なお、上記繰り返し単位の配列順序は問わない。）
【化４】
0004646068.tif 000027
（式中、Ｒ１は、同一若しくはそれぞれ独立に置換基を有していてもよい炭素数１〜３のアルキル基を示す。（但し、式中の炭素原子の合計の数が８以下である））
【請求項４】
請求項３に記載のポジ型感光性樹脂組成物において、
前記ポリベンゾオキサゾール前駆体中のフェノール性水酸基とtert−ブトキシカルボニル基の合計に対するtert−ブトキシカルボニル基の割合は、８〜７０ｍｏｌ％であることを特徴とするポジ型感光性樹脂組成物。
【請求項５】
請求項３又は４に記載のポジ型感光性樹脂組成物において、
前記ポリベンゾオキサゾール前駆体１００重量部に対して、前記光酸発生剤を０．１〜３０重量部を含むことを特徴とするポジ型感光性樹脂組成物。
【請求項６】
請求項３、４又は５に記載のポジ型感光性樹脂組成物において、
前記光酸発生剤が、光照射によりスルホン酸を発生する化合物であることを特徴とするポジ型感光性樹脂組成物。
【請求項７】
請求項１又は２に記載のポジ型感光性樹脂組成物の製造方法により製造されたポジ型感光性樹脂組成物、若しくは、請求項３〜６のいずれか１項に記載のポジ型感光性樹脂組成物を基材上に塗布して塗膜を形成し、
前記塗膜に、所望のパターン形状のマスクを介して前記光酸発生剤の活性光線を照射し、
前記塗膜中に発生した酸により、塗膜中に形成されたtert−ブトキシカルボニル基の分解が促進されるように加熱し、
前記塗膜の露光部を現像液により除去し、
ポリベンゾオキサゾール膜のレリーフパターンを得るように前記塗膜を加熱するレリーフパターンの形成方法。
【発明の詳細な説明】
【技術分野】
【０００１】
本発明は、ポジ型感光性樹脂組成物、及びその製造方法に関する。さらに、当該ポジ型感光性樹脂組成物からなるレリーフパターンの形成方法に関する。
【背景技術】
【０００２】
近年、半導体装置の高集積化、高信頼性化等に伴って、回路配線等の層間絶縁膜、表面保護膜、マルチチップモジュール等として用いられる材料として、無機材料に代わり高耐熱性樹脂が脚光を浴びている。高耐熱性樹脂の中でもポリベンゾオキサゾール樹脂は、熱的、機械的強度等の諸特性に優れるのみならず、同じく高耐熱性樹脂であるポリイミド樹脂に比して一般的に低誘電率であるため、特に注目を集めている。
【０００３】
ポリベンゾオキサゾール樹脂は、一般に感光性ポリベンゾオキサゾール前駆体組成物（以下、単に「感光性樹脂組成物」ともいう）の形で供される。当該組成物をシリコンウェハー等の支持体に塗布し、活性光線の照射、現像によるパターニング、及び熱環化処理を施すことにより、支持体上に微細加工された耐熱性樹脂組成物皮膜を容易に形成させることができる。また、感光性ポリベンゾオキサゾール前駆体組成物は、現像液としてアルカリ性水溶液によりパターン形成が可能であるので、昨今の環境負荷低減の観点からも、大きな期待が寄せられている。      
【０００４】
感光性ポリベンゾオキサゾール前駆体組成物としては、例えば、ポリベンゾオキサゾール前駆体と、光活性成分であるジアゾキノン化合物より構成されるものが開示されている（例えば、特許文献１、特許文献２）。この感光性樹脂の現像メカニズムは、未露光部の感光性ジアゾキノン化合物がアルカリ性水溶液に不溶であるのに対し、露光することにより感光性ジアゾキノン化合物が化学変化を起こし、インデンカルボン酸化合物となってアルカリ性水溶液に可溶となることを利用したものである。この露光部と未露光部の間の現像液に対する溶解速度の差を利用し、未露光部からなるポジ型のレリーフパターンの形成が可能となる。
【０００５】
本発明者である上田、福川らは、先に、下記式（４）で表されるポリヒドロキシアミド（以下、「ＰＡＨＡ」と略記する）に、下記式（５）で示される１，３，５−トリス［（２−ビニロキシ）エトキシ］ベンゼン（以下、「ＴＶＥＢ」と略記する）を加えて、さらに熱を加えることによりネットワーク状に架橋させたポリベンゾオキサゾール前駆体と、感光剤として下記式（６）のジフェニルヨードニウム  ９，１０−ジメトキシアントラセン−２−スルフォネート（以下、「ＤＩＡＳ」と略記する）を含有するポジ型の感光性樹脂組成物を提案した（非特許文献１）。
【化５】
0004646068.tif 000002
【化６】
0004646068.tif 000003
【化７】
0004646068.tif 000004
【０００６】
このポジ型感光性樹脂の現像メカニズムは、未露光部のポリベンゾオキサゾール前駆体がアルカリ性水溶液に不溶であるのに対し、露光することにより、下記式（７）に示すように保護基が脱離してＰＡＨＡとなり、アルカリ性水溶液に可溶となることを利用したものである。化学増幅型であるため、効率よくレリーフパターンの形成が可能となる。
【化８】
0004646068.tif 000005
このポジ型感光性樹脂組成物によれば、３６５ｎｍのｉ線に９９％の透過性を有し、かつ低誘電率化を実現することができた。また、ＰＡＨＡのフェノール性水酸基への保護基導入工程を加熱により行っているので、保護基導入に伴う製造工程の短縮化を図ることもできた。
【０００７】
なお、後述する課題を解決する手段で限定するtert−ブトキシカルボニル基を、フェノール性水酸基の保護基として用いる例が開示されている（非特許文献２）。これについては、後述する。また、特許文献３〜６及び非特許文献３については、後述する実施形態において説明する。
【特許文献１】特公平１−４６８６２号公報
【特許文献２】特開平７−２８１４４１号公報
【特許文献３】欧州特許第２６４６７８号明細書
【特許文献４】欧州特許第２９１７７９号明細書
【特許文献５】特開２００４−３４１２４８号公報
【特許文献６】特開平５−１９７１５３号公報
【非特許文献１】Fukukawa, K.; Ueda, M. etc  Macromolecules 2004, 37, 8256.
【非特許文献２】Ueda, M. etc  J. Photopolym. Sci. Technol. 2003, 16, 287.
【非特許文献３】Fukukawa, K.; Ueda, M. etc  Chem.Lett. 2004,Vol 33, No.10 1342.
【発明の開示】
【発明が解決しようとする課題】
【０００８】
しかしながら、上記非特許文献１に記載の技術においては、保護基の導入率を厳密に制御することが難しかった。保護基の導入率を一定に保つためには、反応条件のコントロールを厳密に行う必要があるためである。
【０００９】
工業的利用の際には、リソグラフィー特性の再現性を高めることが重要であり、そのためにはポリベンゾオキサゾール前駆体に導入する保護基の導入率を一定に保つことが極めて重要な課題である。それと同時に、上述したように製造工程の短縮化を図ることも極めて重要な課題である。
【００１０】
本発明は、上記背景に鑑みてなされたものであり、その目的とするところは、製造工程の短縮化が可能であって、かつ、フェノール性水酸基に導入する保護基の導入率の制御が容易なポジ型感光性樹脂組成物、及びその製造方法、並びに、当該ポジ型感光性樹脂組成物からなるレリーフパターンの形成方法を提供することである。
【課題を解決するための手段】
【００１１】
本発明者らは、鋭意研究を重ねた結果、下記態様において上記目的を達成できることを見出し、本件発明を完成するに至った。
【００１２】
本発明に係るポジ型感光性樹脂組成物の製造方法は、下記一般式（１）で表されるビス−ｏ−アミノフェノール化合物と、ジカルボン酸化合物を重縮合反応し、得られた重縮合物を溶媒に溶解して溶液を調製し、１気圧下での沸点が１３０℃以下である塩基性触媒下、前記重縮合物中のフェノール性水酸基の少なくとも一部に、tert−ブトキシカルボニル基を導入し、前記溶液に、活性光線の照射により酸を発生する光酸発生剤を配合するものである。
【化９】
0004646068.tif 000006
式中、Ｘは４価の芳香族基を示し、−ＮＨ２と、−ＯＨ基は互いに同一の芳香環上の隣り合った炭素に結合している。
【００１３】
本発明に係るポジ型感光性樹脂組成物の製造方法によれば、塩基性触媒の除去工程を行わずに保護基を導入したポリベンゾオキサゾール前駆体の反応溶液に、直接光酸発生剤を加えて、ポジ型感光性樹脂組成物（以下、単に「感光性樹脂組成物」ともいう）を調製することができる。１気圧下（０．１ＧＰａ）における沸点が１３０℃以下の塩基性触媒を用いているので、ポリベンゾオキサゾールのレリーフパターン等を形成する工程中に、容易に塗膜中から塩基性触媒を揮発せしめることができるためである。また、tert−ブトキシカルボニル基（以下、「ｔ−ＢＯＣ基」とも言う）の分解物（二酸化炭素とイソブテン）においても、揮発性が高いのでポリベンゾオキサゾールのレリーフパターン等を形成する際に、容易に塗膜中から揮発せしめることができる。
【００１４】
また、上記非特許文献１に記載の保護基の反応点は３つであったが、tert−ブトキシカルボニル基の反応点は一つであるので、保護基導入によるポリマーのネットワーク構造を招来することがない。このため、光酸発生剤の膜内拡散や、保護基の脱離機構が複雑にならずに容易に、酸によりｔ−ＢＯＣ基を脱離せしめることが可能となる。また、上記非特許文献１においては熱により保護基を導入しているので、保護基の導入率を厳密に制御することが困難であったが、本態様においては、触媒を用いているので製造条件の制御が容易である。
【００１５】
なお、上記非特許文献２には、前述したように保護基としてｔ−ＢＯＣ基を導入したポリベンゾオキサゾール前駆体の例が開示されている。フェノール性水酸基へのｔ−ＢＯＣ基の導入は、非特許文献２に記載のように触媒として４−ジメチルアミノピリジン（以下、「ＤＭＡＰ」と略記する）が一般的に用いられる。ＤＭＡＰを触媒として用いた場合、保護基導入後にＤＭＡＰを除去するためのポリマーの単離、精製工程を行わなければならなかった。ＤＭＡＰは、常温で固体であり沸点が高いためである。一方、本実施形態によれば、前述したようにｔ−ＢＯＣ化せしめた反応溶液に光酸発生剤を直接配合せしめることにより、感光性樹脂組成物を得ることができる。従って、製造工程の簡便化を図ることができる。
【００１６】
本発明に係るポジ型感光性樹脂組成物は、下記式（３）の繰り返し構造を有するポリベンゾオキサゾール前駆体と、活性光線の照射により酸を発生する光酸発生剤と、下記一般式（２）で表される塩基性触媒と、溶媒を含有するものである。
【化１０】
0004646068.tif 000007
式中、Ｘは４価の芳香族基を示し、−ＮＨＣＯ基と、ＯＨ基及び−ＯＣＯＯＣ（ＣＨ３）３基とはそれぞれ互いに同一の芳香環上の隣り合った炭素に結合している。なお、上記繰り返し単位の配列順序は問わない。
【化１１】
0004646068.tif 000008
式中、Ｒ１は、同一若しくはそれぞれ独立に置換基を有していてもよい炭素数１〜３のアルキル基を示す。但し、式中の炭素原子の合計の数が８以下である。
【００１７】
本発明に係るポジ型感光性樹脂組成物によれば、ポリベンゾオキサゾール前駆体中のｔ−ＢＯＣ基導入の際に用いる塩基性触媒として、上記式（２）のものを用いているので、ｔ−ＢＯＣ化反応に用いた反応溶液から塩基性触媒を除去することなく、直接光酸発生剤を配合してポジ型感光性樹脂組成物を調製可能である。上記塩基性触媒を用いることにより、ポリベンゾオキサゾールのレリーフパターン等を形成する工程中に、容易に塗膜中から揮発せしめることができるためである。従って、製造工程の短縮化を図ることができる。また、ｔ−ＢＯＣ基の分解物（二酸化炭素とイソブテン）においても、揮発性が高いのでポリベンゾオキサゾールのレリーフパターン等を形成する際に、容易に塗膜中から揮発せしめることができる。また、塩基性触媒として、３級アミンを用いることにより、類似構造の２級アミン等を用いる場合に比して塩基性度を高めることができる。また、求核攻撃を抑制することができるので、副反応の生成やポリマーの分解を抑制することができる。
【００１８】
本発明に係るレリーフパターンの形成方法は、上記態様のポジ型感光性樹脂組成物の製造方法により製造されたポジ型感光性樹脂組成物、若しくは上記態様のポジ型感光性樹脂組成物を基材上に塗布して塗膜を形成し、前記塗膜に、所定のパターン形状のマスクを介して前記光酸発生剤の活性光線を照射し、前記塗膜中に発生した酸により塗膜中に形成された保護基の分解が促進されるように加熱し、前記塗膜の露光部を現像液により除去し、ポリベンゾオキサゾール膜のレリーフパターンを得るように前記塗膜を加熱するものである。
【００１９】
保護基としてｔ−ＢＯＣ基を導入したポリベンゾオキサゾール前駆体に、光酸発生剤を配合せしめた感光性樹脂組成物を用いることにより、ポジ型のレリーフパターンを形成することが可能である。具体的には、所望のパターン形状を有するマスクを介して前記組成物の塗膜に光酸発生剤の活性光線を照射することにより酸を発生させ、この酸によりｔ−ＢＯＣ基を光分解せしめる。すると、Ｘ基に直結する−ＯＣＯＯＣ（ＣＨ３）３基をアルカリ可溶性基たるフェノール性水酸基に変換することができる。そして、露光部をアルカリ現像液によって除去してパターンを形成することができる。得られたパターンは、加熱により脱水環化して耐熱性に優れるポリベンゾオキサゾールに変換することができる。
【発明の効果】
【００２０】
本発明によれば、製造工程の短縮化が可能であって、かつ、フェノール性水酸基に導入する保護基の導入率の制御が容易なポジ型感光性樹脂組成物、及びその製造方法、並びに、当該ポジ型感光性樹脂組成物からなるレリーフパターンの形成方法を提供することができるという優れた効果がある。
【発明を実施するための最良の形態】
【００２１】
以下、本発明を適用可能な実施の形態の一例について説明する。なお、本発明の趣旨に合致する限り、他の実施形態も本発明の範疇に属し得ることは言うまでもない。
実施形態に係る感光性樹脂組成物は、（ａ）ポリベンゾオキサゾール前駆体、（ｂ）塩基性触媒、（ｃ）溶媒、（ｄ）活性光線の照射により酸を発生する光酸発生剤、を含有するものである。
【００２２】
＜（ａ）ポリベンゾオキサゾール前駆体＞  実施形態に係るポリベンゾオキサゾール前駆体は、下記式（３）の繰り返し単位を有するポリマーである。
【化１２】
0004646068.tif 000009
式中、Ｘは４価の芳香族基、Ｙは２価の有機基を示し、−ＮＨＣＯ基と、ＯＨ基及び−ＯＣＯＯＣ（ＣＨ３）３基とはそれぞれ互いに同一の芳香環上の隣り合った炭素に結合している。なお、上記繰り返し単位の配列順序は問わない。
【００２３】
Ｙ基は、高耐熱性を要する用途の場合には、芳香族基を選定することが好ましく、短波長光により感光性樹脂組成物をパターン形成する場合には、ポリマーの吸収特性の観点から脂肪族基を用いることが好ましい。Ｘの炭素数は６〜１５とすることが好ましい。また、Ｙが脂肪族基の場合の炭素数は、６〜３０とすることが好ましく、芳香族基の炭素数は６〜２５とすることが好ましい。ポリベンゾオキサゾール前駆体の好ましい分子量は、５０００〜１０万であり、より好ましくは１万〜５万である。ポリマーの固有粘度は、０．３〜１．０ｄＬ／ｇとすることが好ましい。
【００２４】
実施形態に係るポリベンゾオキサゾール前駆体において、その繰り返し単位中のＸ基は、原料として用いる下記式（１）で示されるようなビス−ｏ−アミノフェノール類に由来する。
【化１３】
0004646068.tif 000010
式中のＸは、上述したとおりである。
【００２５】
実施形態で用いることのできるビス−ｏ−アミノフェノールの具体的な例としては、３，３'−ジヒドロキシベンジジン、３，３'−ジアミノ−４，４'−ジヒドロキシビフェニル、４，４'−ジアミノ−３，３'−ジヒドロキシビフェニル、３，３'−ジアミノ−４，４'−ジヒドロキシジフェニルスルホン、４，４'−ジアミノ−３，３'−ジヒドロキシジフェニルスルホン、ビス−（３−アミノ−４−ヒドロキシフェニル）メタン、２，２−ビス−（３−アミノ−４−ヒドロキシフェニル）プロパン、２，２−ビス−（３−アミノ−４−ヒドロキシフェニル）ヘキサフルオロプロパン、２，２−ビス−（４−アミノ−３−ヒドロキシフェニル）ヘキサフルオロプロパン、ビス−（４−アミノ−３−ヒドロキシフェニル）メタン、２，２−ビス−（４−アミノ−３−ヒドロキシフェニル）プロパン、４，４'−ジアミノ−３，３'−ジヒドロキシベンゾフェノン、３，３'−ジアミノ−４，４'−ジヒドロキシベンゾフェノン、４，４'−ジアミノ−３，３'−ジヒドロキシジフェニルエーテル、３，３'−ジアミノ−４，４'−ジヒドロキシジフェニルエーテル、１，４−ジアミノ−２，５−ジヒドロキシベンゼン、１，３−ジアミノ−２，４−ジヒドロキシベンゼン、１，３−ジアミノ−４，６−ジヒドロキシベンゼンなどを挙げることができる。
【００２６】
ビス−ｏ−アミノフェノールのうち特に好ましいものは、Ｘが下記式（８）から選ばれる場合である。
【化１４】
0004646068.tif 000011
これらのビス−ｏ−アミノフェノールは単独あるいは混合して使用することができる。なお、上記具体例は一例であり、本発明の趣旨に反しない限り、公知のものを用いることができることは言うまでもない。
【００２７】
本実施形態に係るポリベンゾオキサゾール前駆体において、その繰り返し単位中のＹ基は、原料として用いる下記式（９）で示されるようなジカルボン酸類に由来する。
【化１５】
0004646068.tif 000012
式中のＹは、上述したとおりである。
【００２８】
Ｙが２価の芳香族基の場合の例としては、下記式（１０）のものを挙げることができるが、これらに限定されるものではない。
【化１６】
0004646068.tif 000013
【００２９】
Ｙが２価の脂肪族基の場合としては、例えば、１−シクロプロパンジカルボン酸、１，２−シスシクロプロパンジカルボン酸、１，２−トランスシクロプロパンジカルボン酸、１，１−シクロブタンジカルボン酸、１，２−シスシクロブタンジカルボン酸、１，２−トランスシクロブタンジカルボン酸、１，３−シスシクロブタンジカルボン酸、１，３−トランスシクロブタンジカルボン酸、１，１−シクロペンタンジカルボン酸、１，２−シスシクロペンタンジカルボン酸、１，２−トランスシクロペンタンジカルボン酸、１，３−シスシクロペンタンジカルボン酸、１，３−トランスシクロペンタンジカルボン酸、１，２−シスシクロヘキサンジカルボン酸、１，２−トランスシクロヘキサンジカルボン酸、１，３−シスシクロヘキサンジカルボン酸、１，３−トランスシクロヘキサンジカルボン酸、１，４−シスシクロヘキサンジカルボン酸、及び、１，４−トランスシクロヘキサンジカルボン酸を挙げることができる。また、橋かけ環式炭化水素を含むジカルボン酸も好適に用いることができる。橋かけ環式炭化水素には、例えば、アダマンタンジカルボン酸、ビシクロ[4.3.2]ウンデカンジカルボン酸などが挙げられる。さらに、スピロ炭化水素系のジカルボン酸なども含まれる。ジカルボン酸は単独または複数用いることができる。
【００３０】
また、Ｙとして下記式（１１）のものを用いてもよい。
【化１７】
0004646068.tif 000014
これらのジカルボン酸は単独あるいは混合して使用することができる。なお、上記具体例は一例であり、本発明の趣旨に反しない限り、公知のものを用いることができることは言うまでもない。
【００３１】
上記式（３）で示される繰り返し単位を有するポリベンゾオキサゾール前駆体において、その末端基を特定の有機基で封止することも本発明の範囲に含まれる。封止基としては、例えば、上記特許文献６に記載されているような不飽和結合を有する基が挙げられる。ポリベンゾオキサゾール前駆体末端を、これらで封止した場合、加熱硬化後の塗膜の機械物性（特に伸度）や、レリーフパターン形状が良好となることが期待される。このような封止基のうちの好適例としては、以下の式（１２）ものが挙げられる。
【化１８】
0004646068.tif 000015
【００３２】
（ポリベンゾオキサゾール前駆体の製造方法）  まず、保護基としてｔ−ＢＯＣ基を導入する前のポリ（ヒドロキシアミド）の具体的な合成方法に関して説明する。本実施形態に係るポリ（ヒドロキシアミド）の具体的な合成方法に関しては、公知の方法（例えば、上記特許文献３〜５に記載の方法）を採用することができる。
【００３３】
具体例としては、ビス−ｏ−アミノフェノール化合物とジカルボン酸化合物を縮合剤の存在下で重縮合反応させることにより得ることができる。反応に用いるビス−ｏ−アミノフェノール化合物及びジカルボン酸化合物の種類により、多少の違いはあるが、以下の各条件で行うことが好ましい。
【００３４】
重縮合反応を行う際のビス−ｏ−アミノフェノール化合物と、ジカルボン酸化合物のモル比は、１．０付近であることが好ましいが、目的とするポリ（ヒドロキシアミド）の分子量に応じて０．７〜１．３の範囲で用いることができる。
【００３５】
縮合剤としては、ジシクロヘキシルカルボジイミド（ＤＣＣ），１−（３−ジメチルアミノプロピル）−３−エチルカルボジイミド，（２，３−ジヒドロー２−チオキソ−３−ベンズオキサゾリル）ホスホン酸  ジフェニル，オキシ塩化リンなどを用いることができる。縮合剤は，ビス−ｏ−アミノフェノール化合物に対して，重縮合反応を効率的に進行せしめる観点から等量以上加えることが好ましい。縮合剤は，１種類で用いても複数種類を用いてもよい。反応温度は，０〜８０℃の範囲で行うことが好ましい。
【００３６】
上記反応には，反応溶媒を用いることができ，例えば，反応溶媒としては，トルエン，アニソール，Ｎ，Ｎ−ジメチルアセトアミド，Ｎ−メチルピロリドン，クロロベンゼン，オルト−クロロベンゼン，及びジメチルスルホキシドなどを挙げることができる。ただし，これらに限定されない。また，反応は無溶媒で行うことも可能である。
【００３７】
ポリベンゾオキサゾール前駆体の別の製造方法として、以下の方法により製造してもよい。すなわち、ビス−ｏ−アミノフェノール化合物と、ジカルボン酸ジクロライド化合物とを重縮合反応させることにより得ることができる。重縮合反応を行う際のビス−ｏ−アミノフェノール化合物とジカルボン酸ジクロライド化合物のモル比は，１．０付近であることが好ましいが、目的とするポリ（ヒドロキシアミド）の分子量に応じて例えば、０．７〜１．３の範囲で用いることができる。
【００３８】
上述したように，ビス−ｏ−アミノフェノール化合物と，ジカルボン酸ジクロライド化合物の重縮合反応は，塩基性化合物の存在下に行う。塩基性化合物は，ビス−ｏ−アミノフェノール化合物に対して，重縮合反応を効率的に進行せしめる観点から等量以上加えることが好ましい。塩基性化合物は，１種類で用いても複数種類を用いてもよい。反応温度は，０〜５０℃の範囲で行うことが好ましい。上記反応には，反応溶媒を用いることができ，反応溶媒としては，上記と同様のものを用いることができる。
【００３９】
次に、上記ポリ（ヒドロキシアミド）のフェノール性水酸基にｔ−ＢＯＣ基を導入する方法について説明する。
【００４０】
実施形態に係る上記一般式で表されるポリベンゾオキサゾール前駆体は、ポリ（ヒドロキシアミド）中のフェノール性水酸基にジ−tert−ブチルジカーボネートを反応させることにより得ることができる。これにより、フェノール性水酸基が、ｔ−ＢＯＣ基により保護される。フェノール性水酸基とｔ−ＢＯＣ基の合計に対するｔ−ＢＯＣ基の割合は、８〜７０ｍｏｌ％であることが好ましい。８ｍｏｌ％未満であると、後述するレリーフパターン形成工程中の現像プロセスの際に露光部と未露光部の溶解度差が大きく取れない恐れがある。また、７０ｍｏｌ％を超えると、光酸発生剤をより多く配合する必要が生じ、感度が低くなってしまうという恐れがある。より好ましい割合は、１０〜５０ｍｏｌ％であり、さらに好ましい割合は１５〜２５ｍｏｌ％である。
【００４１】
なお、ｔ−ＢＯＣ化反応を進行させる際に用いることができる塩基性触媒及び溶媒については、以下に説明する。また、ｔ−ＢＯＣ基を導入する方法としては、酸クロライド化合物と反応させる方法も知られているが、後処理工程が必要となってしまうため、本件発明においては酸クロライドを用いずに合成する必要がある。
【００４２】
＜（ｂ）塩基性触媒＞  本実施形態においてｔ−ＢＯＣ化反応を進行させる際に用いることができる塩基性触媒としては、１気圧下（０．１ＧＰａ）の環境下で、沸点が１３０℃以下のものであれば、本発明の趣旨に反しない限り特に限定されない。有機塩基であっても、無機塩基であってもよい。本発明の塩基性触媒の１気圧下でのより好ましい沸点は１１０℃以下であり、さらに好ましい沸点は９０℃以下である。沸点の下限値は、ｔ−ＢＯＣ化反応を行うことが可能な温度範囲であれば特に限定されないが、製造工程の簡便化の観点から−１０℃以上であることが好ましい。感光性樹脂組成物は、基材上に塗布して乾燥させるが、一般には後述するように加熱乾燥が行われる。この加熱温度にて塩基性触媒が揮発可能なものであることが理想的である。
【００４３】
感光性樹脂組成物中に塩基性触媒が含有されていても、１気圧下（０．１ＧＰａ）における沸点が１３０℃以下の塩基性触媒を用いているので、ポリベンゾオキサゾールのレリーフパターン等を形成する工程中に、容易に塗膜中から揮発せしめることができる。また、ｔ−ＢＯＣ基の分解物（二酸化炭素とイソブテン）においても、揮発性が高いのでポリベンゾオキサゾールのレリーフパターン等を形成する際に、容易に塗膜中から揮発せしめることができる。
【００４４】
塩基性触媒の好ましい例としては、下記式（２）の３級アミンを挙げることができる。
【化１９】
0004646068.tif 000016
式中、Ｒ１は、同一若しくはそれぞれ独立に置換基を有していてもよい炭素数１〜３のアルキル基を示す。但し、式中の炭素数の合計は８以下とする。
【００４５】
具体的な例としては、トリメチルアミン、トリエチルアミン、トリプロピルアミン、ジエチルメチルアミン、ジプロピルメチルアミン、ジプロピルエチルアミンなどが挙げられる。
【００４６】
塩基性触媒として、３級アミンを用いることにより、類似構造の２級アミン等を用いる場合に比して塩基性度を高めることができる。また、求核攻撃を抑制することができるので、副反応の生成やポリマーの分解を抑制することができる。塩基性触媒の添加量としては、ｔ−ＢＯＣ化剤、例えば、ジ−tert−ブチルジカーボネートに対して５〜１０ｍｏｌ％加える。
上記非特許文献２に記載のように、フェノール性水酸基のｔ−ＢＯＣ化に通常用いられるＤＭＡＰを用いる場合には、得られるポリベンゾオキサゾール前駆体を単離、精製しなければならず、後処理工程が煩雑であった。一方、本実施形態によれば、前述したようにｔ−ＢＯＣ化反応後に後処理工程を経ずに、その反応溶液に直接光酸発生剤を配合してポジ型感光性組成物を調製できるので、製造工程の短縮化を図ることができる。なお、感光性樹脂組成物の粘度調製のために必要に応じて溶媒を添加したり、反応溶液を濃縮させたりすることは適宜行うことができる。
【００４７】
＜（ｃ）溶媒＞  ｔ−ＢＯＣ化のための反応溶液、及び感光性樹脂組成物に含有する兼用の溶媒としては、ｔ−ＢＯＣ化反応に用いることができる溶媒であって、ポリベンゾオキサゾール前駆体、光酸発生剤、他の添加剤を溶解させるものであれば特に制限はない。この他、反応溶媒として用いることができないものであっても、感光性樹脂組成物を調製する際に添加することにより感光性樹脂組成物の溶媒として機能し得るものであってもよい。一例としては、Ｎ−メチル−２−ピロリドン、γ−ブチロラクトン、Ｎ，Ｎ−ジメチルアセトアミド、ジメチルスルホキシド、ジエチレングリコールジメチルエーテル、ジエチレングリコールジエチルエーテル、ジエチレングリコールジブチルエーテル、プロピレングリコールモノメチルエーテル、ジプロピレングリコールモノメチルエーテル、プロピレングリコールモノメチルエーテルアセテート、乳酸メチル、乳酸エチル、乳酸ブチル、メチル−１，３−ブチレングリコールアセテート、１，３−ブチレングリコール−３−モノメチルエーテル、ピルビン酸メチル、ピルビン酸エチル、メチル−３−メトキシプロピオネート等を単独または混合して使用できる。これらの溶媒のうち、非アミド系溶媒がフォトレジストなどへの影響が少ない点から好ましく、具体的なより好ましい例としてはγ−ブチロラクトン、シクロペンタノン、シクロヘキサノン、イソホロンなどを挙げることができる。これらは単独で用いても、二種以上を混合して用いても構わない。
【００４８】
＜（ｄ）光酸発生剤＞  実施形態に係る光酸発生剤は、活性光線の照射により酸を発生するものである。ここで、活性光線とは、可視光線、紫外線、電子線、Ｘ線等をいう。特に、３６５ｎｍ、４３５ｎｍの紫外線が好ましい。使用する光酸発生剤の量は、膜厚、光酸発生剤の種類、ポリベンゾオキサゾール前駆体の種類等に応じて適宜選択する。感光時の感度、解像度を良好とする観点から、ポリベンゾオキサゾール前駆体１００重量部に対し、光酸発生剤の添加量を０．１〜３０重量部とすることが好ましく、１〜２０重量部とすることがより好ましく、５〜１５重量部とすることがさらに好ましい。光酸発生剤の添加量が０．１重量部未満では、酸によるｔ−ＢＯＣ基の分解効果が十分でない恐れがある。また、光酸発生剤の添加量が３０重量部以上では、感度が低下する恐れがある。
【００４９】
波長３６５ｎｍのｉ線を利用して後述するレリーフパターンの形成を行うためには、吸収極大を３１０〜３９０ｎｍに有するものを用いることが好ましく、より好ましくは３３０〜３７０ｎｍに有するものを用いることである。３６５ｎｍのｉ線とする場合の、光酸発生剤としては、オニウム塩、ハロゲン含有化合物、キノンジアジド化合物、スルホン酸エステル化合物などを用いることができる。光酸発生剤は、単独又は２種以上を併用することができる。また、他の増感剤と組み合わせて使用してもよい。
【００５０】
前記オニウム塩の具体例としては、ヨードニウム塩、スルホニウム塩、ホスホニウム塩、アンモニウム塩、ジアゾニウム塩などを挙げることができる。特に好ましい例としては、ジアリールヨードニウム塩、トリアリールスルホニウム塩、トリアルキルスルホニウム塩（アルキル基の炭素数は１〜８）、ジアリールスルホニウム塩、トリアリールスルホニウム塩、ジアルキルフェナシルスルホニウム塩、ジアリールヨードニウム塩、アリールジアゾニウム塩を挙げることができる。前記オニウム塩の対アニオンとしては、例えば、テトラフルオロホウ酸、ヘキサフルオロアンチモン酸、トリフルオロメタンスルホン酸、トリフルオロ酢酸などが好ましい。
【００５１】
前記ハロゲン化合物としては、例えば、ハロアルキル基含有炭化水素系化合物、ハロアルキル基含有ヘテロ環状化合物が挙げられる。特に好ましい例としては、トリクロロメチルトリアジン、ブロモアセチルベンゼンを挙げることができる。前記キノンジアジド化合物としては、例えば、ジアゾベンゾキノン化合物、ジアゾナフトキノン化合物などを挙げることができる。
【００５２】
前記スルホン酸エステル化合物としては、１）フェノール性水酸基を有する芳香族化合物、２）アルキルスルホン酸、及び３）芳香族スルホン酸とのエステルを挙げることができる。このうち、上記１）のフェノール性水酸基を有する芳香族化合物としては、例えば、フェノール、レゾルシノー ル、ピロガロール、１，２−ジヒドロキシナフタレン、１，３−ジホドロキシナフタレンなどが挙げられる。また、上記２）のアルキルスルホン酸としては、メタンスルホン酸、エタンスルホン酸、プロパンスルホン酸、ブチルスルホン酸、カンファースルホン酸等を好適に用いることができる。さらに、上記３）の芳香族スルホン酸としては、ベンゼンスルホン酸、ナフチルスルホン酸、芳香族テトラカルボン酸エステル、芳香族スルホン酸エステル、ニトロベンジルエステル、オキシムスルホン酸エステル、芳香族Ｎ−オキシイミドスルフォネート、芳香族スルファミド、ハロアルキル基含有炭化水素系化合物、ハロアルキル基含有ヘテロ環状化合物、ナフトキノンジアジド−４−スルホン酸エステルなどを挙げることができる。
【００５３】
上記光酸発生剤の中でも、特に、芳香族スルホン酸エステル、芳香族オキシムスルホン酸エステル、芳香族Ｎ−オキシイミドスルフォネートは、高感度の点で好ましく、ジアリールヨードニウム塩、トリアリールスルホニウム塩は、未露光部に適度な溶解阻止効果が期待できる点で好ましい。
【００５４】
ごく最近においては、ポリベンゾオキサゾール前駆体からポリベンゾオキサゾールを得る工程を低温で行う技術が切望されている。その理由は、以下の通りである。すなわち、第１に、電子部品や半導体装置等に用いられる材料が多様化し、十分なオキサゾール化を達成するための高温（例えば、３５０℃）のプロセスに耐えられない電子部品等が出てきたこと、第２に、回路配線等がより高精細化し、高温プロセスに起因する回路配線等の歩留まりの低下も懸念されること、第３に、バンプ形成プロセスでは金属薄膜を積層するが、高温プロセスに起因して、バンプと金属薄膜層間において相互拡散が生じる問題があることが挙げられる。
【００５５】
その他、製造の効率化のために、半導体製造に用いるシリコンウェハー等の基材を大径化する傾向が著しいことを挙げることもできる。半導体装置における表面保護膜としてポリベンゾオキサゾール膜を用いる場合、加熱硬化時の温度から室温に戻す際の基材とポリベンゾオキサゾール膜との熱収縮率差によって界面に応力が発生する。そして、この応力は基材を曲げようとする方向に働く。この基材の屈曲量は、基材の径が大きいほど大きい。屈曲量が大きくなりすぎると製造プロセス上の不具合が生じたり、ポリベンゾオキサゾール膜にクラックが発生する恐れがある。従って、ポリベンゾオキサゾール膜を得るための加熱温度をできるだけ低く設定することが好ましい。
【００５６】
上記理由により、ポリベンゾオキサゾールを低温プロセスで得ることができる光酸発生剤であることが特に好ましい。このような例として、活性光線の照射により酸を発生する特性に加えて、ベンゾオキサゾール化せしめる加熱温度にて（熱により）酸を発生する光酸発生剤を挙げることができる。このような光酸発生剤を用いることにより、後述する現像工程後にパターンとして残った未露光部において、熱により酸を発生させて、ｔ−ＢＯＣ基を効率的に分解してフェノール性水酸基に変換せしめることができる。その結果、ベンゾオキサゾール化反応を従来より低温で達成することができる。このような例としては、スルホン酸を発生する化合物を挙げることができる（非特許文献３参照）。具体例としては、下記式（１３）のものを挙げることができる。
【化２０】
0004646068.tif 000017
上記式（１３）において，Ｒとしてはメチル基、エチル基、プロピル基等のアルキル基を挙げることができる。なお、上記光酸発生剤は一例であり、活性光線の照射により酸を発生可能なものであれば上記のものに限定されないことは言うまでもない。
【００５７】
光酸発生剤の活性光線を照射した際に発生する分解物（光酸発生剤及びｔ−ＢＯＣ基の分解物）の５０％熱重量減少温度は、感光性樹脂組成物を基材上に塗布して塗膜を形成したときの塗膜中のポリベンゾオキサゾール前駆体がポリベンゾオキサゾールに変換するために必要な温度より低い温度であることが好ましい。塗膜中から、分解物を低温プロセスにて揮発させることができるためである。なお、ここでいうポリベンゾオキサゾールとは、塗膜中において部分的に環化が進行したものを指すのではなく、十分に環化されたポリベンゾオキサゾールからなる膜をいう。
【００５８】
感光性樹脂組成物の塗膜に活性光線を照射した際、厚み方向に均一に光酸発生剤の分解が進行するように、ポリベンゾオキサゾール前駆体や光酸発生剤の組み合わせや添加量を、塗布膜厚等に応じて適宜選択する。低露光量化を達成し、厚膜化にも対応可能なよう、ポリベンゾオキサゾール前駆体は、活性光線の波長に対して吸収が小さいものを用いることが好ましい。ポリベンゾオキサゾール前駆体の分子設計により、吸収プロファイルを適宜変更することができる。例えば、ポリベンゾオキサゾール前駆体の吸収領域を短波長シフトさせるためには、芳香族基を有するポリベンゾオキサゾール前駆体を用いる場合、上記Ｘ又は／及びＹ等の共役系を短くすること、電荷移動錯体の形成を妨げること等が有用である。また、Ｙ基として脂肪族基を用いることが有用である。
【００５９】
光酸発生剤は、活性光線の照射により分解して光吸収波長がシフトするものが特に好ましい。このようなものを用いることにより、効率的に光酸発生剤の分解を促進できるからである。光酸発生剤が活性光線の照射により分解しても光吸収波長が略同一である場合には、活性光線波長に対して、感光性樹脂組成物を基体上に塗布して乾燥後に形成される塗膜の活性光線波長における膜厚１０μｍ当たりの吸光度が、１．５以下となるようにすることが好ましい。このようにすることにより、パターンを良好に形成することができる。
【００６０】
＜その他の添加剤＞  実施形態に係る感光性組成物には、必要に応じて、従来感光性樹脂組成物の添加剤として用いられている染料、界面活性剤、安定剤、基板との密着性を高めるための接着助剤、架橋剤等を添加することも可能である。
【００６１】
上記染料の具体例としては、メチルバイオレット、クリスタルバイオレット、マラカイトグリーン等が挙げられる。また、界面活性剤としては、例えば、ポリプロピレングリコールまたはポリオキシエチレンラウリルエーテル等のポリグリコール類あるいはその誘導体からなる非イオン系界面活性剤、例えばフロラード（商品名、住友３Ｍ社製）、メガファック（商品名、大日本インキ化学工業社製）あるいはスルフロン（商品名、旭硝子社製）等のフッ素系界面活性剤、例えばＫＰ３４１（商品名、信越化学工業社製）、ＤＢＥ（商品名、チッソ社製）、グラノール（商品名、共栄社化学社製）等の有機シロキサン界面活性剤が挙げられる。また、接着助剤としては、例えば、アルキルイミダゾリン、酪酸、アルキル酸、ポリヒドロキシスチレン、ポリビニルメチルエーテル、ｔ−ブチルノボラック、エポキシシラン、エポキシポリマー等、及び各種シランカップリング剤が挙げられる。
【００６２】
シランカップリング剤の具体的な好ましい例としては、例えば、Ｎ−フェニル−３−アミノプロピルトリアルコキシシラン、３−メルカプトプロピルトリアルコキシシラン、２−（トリアルコキシシリルエチル）ピリジン、３−メタクリロキシプロピルトリアルコキシシラン、３−メタクリロキシプロピルジアルコキシアルキルシラン、３−グリシドキシプロピルトリアルコキシシラン、３−グリシドキシプロピルジアルコキシアルキルシラン、３−アミノプロピルトリアルコキシシランもしくは３−アミノプロピルジアルコキシアルキルシラン並びに酸無水物もしくは酸二無水物の反応物、３−アミノプロピルトリアルコキシシランまたは３−アミノプロピルジアルコキシアルキルシランのアミノ基をウレタン基またはウレア基に変換したものなどを挙げることができる。なお、この際のアルキル基としてはメチル基、エチル基、ブチル基などが、酸無水物としてはマレイン酸無水物、フタル酸無水物などが、酸二無水物としてはピロメリット酸二無水物、３，３'，４，４'−ベンゾフェノンテトラカルボン酸二無水物、４，４'−オキシジフタル酸二無水物などが、ウレタン基としてはｔ−ブトキシカルボニルアミノ基などが、ウレア基としてはフェニルアミノカルボニルアミノ基などが挙げられる。
【００６３】
架橋剤としては１，１，２，２−テトラ（ｐ−ヒドロキシフェニル）エタン、テトラグリシジルエーテル、グリセロールトリグリシジルエーテル、オルソセカンダリーブチルフェニルグリシジルエーテル、１，６−ビス−（２，３−エポキシプロポキシ）ナフタレン、ジグリセロールポリグリシジルエーテル、ポリエチレングリコールグリシジルエーテルなどのエポキシ化合物、アセチルアセトンアルミ（ＩＩＩ）塩、アセチルアセトンチタン（ＩＶ）塩、アセチルアセトンクロム（ＩＩＩ）塩、アセチルアセトンマグネシウム（ＩＩ）塩、アセチルアセトンニッケル（ＩＩ）塩、トリフルオロアセチルアセトンアルミ（ＩＩＩ）塩、トリフルオロアセチルアセトンチタン（ＩＶ）塩、トリフルオロアセチルアセトンクロム（ＩＩＩ）塩、トリフルオロアセチルアセトンマグネシウム（ＩＩ）塩、トリフルオロアセチルアセトンニッケル（ＩＩ）塩などの金属キレート剤、ニカラックＭＷ−３０ＭＨ、ＭＷ−１００ＬＨ（商品名、三和ケミカル社製）、サイメル３００、サイメル３０３（商品名、三井サイテック社製）などのアルキル化メラミン樹脂がある。
【００６４】
＜感光性樹脂組成物のレリーフパターンの製造方法＞  次に、上記感光性樹脂組成物を用いたレリーフパターンの製造方法について説明する。
【００６５】
まず、ステップＳ１として感光性組成物を基材上に塗布し、乾燥することにより塗膜を得る。感光性組成物を基材上に塗布する方法としては、従来から感光性組成物の塗布に用いられていた方法、例えば、スピンコーター、バーコーター、ブレードコーター、カーテンコーター、スクリーン印刷機等で塗布する方法、スプレーコーターで噴霧塗布する方法、さらにはインクジェット法等を用いることができる。塗膜の乾燥方法としては、風乾、オーブンまたはホットプレートによる加熱乾燥、真空乾燥等の方法が用いられる。また、塗膜の乾燥は、感光性組成物中のポリベンゾオキサゾール前駆体の環化反応が起こらないような条件で、かつ、光酸発生剤が熱による分解を起こさない温度範囲で行うことが望ましい。さらに、塩基性触媒の揮発温度以上で行うことが理想的である。用いるポリベンゾオキサゾール前駆体、光酸発生剤により、適宜、風乾、あるいは加熱乾燥の条件を設定する。一般的には、２０℃〜１４０℃で１分〜１時間の条件で行われる。好ましくは、ホットプレート上で１〜５分行う。真空乾燥を行う場合は、室温で１分〜１時間の条件で行うことができる。
【００６６】
基材としては、半導体が形成されたシリコンウェハーや、ガラスエポキシ樹脂やビスマレイミド−トリアジン樹脂をコアの基板材料として用いるパッケージ用基板等を用いることができる。また、セラミック基板、アルミ基板等を用いてもよい。形態の感光性樹脂組成物を、半導体装置のパッシベーション保護膜として用いる場合には、例えば、トランジスター、熱酸化膜、電極等が形成されたシリコンウェハー（以下、単に「ウェハー」ともいう。）を用いる。
【００６７】
次に、ステップＳ２として、所望のパターンを有するフォトマスクを介して塗膜を露光する。露光光線は、光酸発生剤の活性光線、すなわち光酸発生剤を分解させることができるものを用いる。上述したように、適宜増感剤を用いて調整ことができる。露光装置としては、コンタクトアライナー、ミラープロジェクション、ステッパー等を用いることができる。これにより、光酸発生剤が分解して酸が発生する。光線としては、例えば、紫外線、可視光源や、X線、電子線を挙げることができる。
【００６８】
続いて、ステップＳ３として、塗膜の加熱を行う。塗膜の加熱方法としては、オーブンまたはホットプレートによる加熱乾燥等の方法が用いられる。また、塗膜の乾燥は、感光性組成物中のポリベンゾオキサゾール前駆体の環化反応が起こらないような条件で、かつ、光酸発生剤が熱による分解を起こさない温度範囲で行うことが望ましい。用いるポリベンゾオキサゾール前駆体、光酸発生剤により、適宜、風乾、あるいは加熱乾燥の条件を設定する。一般的には、１００℃〜１４０℃で１分〜１時間の条件で行われる。好ましくは、ホットプレート上で１〜５分行う。
【００６９】
次いで、ステップＳ４として塗膜を現像液で処理する。これにより、塗膜中の露光部分を除去して、基材上にポリベンゾオキサゾール前駆体からなるパターンを形成することができる。現像に用いる方法としては、従来知られているフォトレジストの現像方法、例えば回転スプレー法、パドル法、ディップ法、超音波処理を伴う浸せき法等の中から任意の方法を選択することができる。現像液としては、アルカリ可溶性ポリマーを溶解除去するものであり、アルカリ化合物を溶解したアルカリ性水溶液を用いる必要がある。現像液中に溶解されるアルカリ化合物は、無機アルカリ化合物、有機アルカリ化合物のいずれであってもよい。
【００７０】
無機アルカリ化合物としては、例えば、水酸化リチウム、水酸化ナトリウム、水酸化カリウム、リン酸水素二アンモニウム、リン酸水素二カリウム、リン酸水素二ナトリウム、ケイ酸リチウム、ケイ酸ナトリウム、ケイ酸カリウム、炭酸リチウム、炭酸ナトリウム、炭酸カリウム、ホウ酸リチウム、ホウ酸ナトリウム、ホウ酸カリウム、アンモニア等が挙げられる。
また、有機アルカリ化合物としては、例えば、テトラメチルアンモニウムヒドロキシド、テトラエチルアンモニウムヒドロキシド、トリメチルヒドロキシエチルアンモニウムヒドロキシド、メチルアミン、ジメチルアミン、トリメチルアミン、モノエチルアミン、ジエチルアミン、トリエチルアミン、ｎ−プロピルアミン、ジ−ｎ−プロピルアミン、イソプロピルアミン、ジイソプロピルアミン、メチルジエチルアミン、ジメチルエタノールアミン、エタノールアミン、トリエタノールアミン等が挙げられる。
さらに、必要に応じて、上記アルカリ性水溶液に、メタノール、エタノール、プロパノール、エチレングリコール等の水溶性有機溶媒、界面活性剤、保存安定剤、樹脂の溶解抑止剤等を適量添加することができる。
【００７１】
その後、必要に応じて塗膜をリンス液により洗浄してパターン塗膜を得る。リンス液としては、蒸留水、脱イオン水、メタノール、エタノール、イソプロパノール等を単独または組み合わせて用いることができる。また、酢酸水溶液等の酸性水溶液を用いることもできる。
【００７２】
その後、ステップＳ５としてパターン化された塗膜を加熱する。加熱温度は、ポリベンゾオキサゾールのパターンを得るように設定する。このようにしてポリベンゾオキサゾール構造を有するレリーフパターンを得る。加熱は、例えば、ホットプレート、オーブン、温度プログラムを設定できる昇温式オーブンを用いることにより行う。このときの雰囲気気体としては空気を用いてもよく、窒素、アルゴン等の不活性ガスを用いてもよい。例えば、不活性ガス中で、１５０〜３００℃で５〜１２０分程度の加熱を行う。加熱温度のより好ましい範囲は、１５０〜２８０℃であり、さらに好ましい範囲は１８０〜２５０℃である。
【００７３】
本発明に係るポジ型感光性樹脂組成物は、半導体装置の表面保護膜、層間絶縁膜、再配線用絶縁膜、フリップチップ装置用保護膜、あるいはバンプ構造を有する装置の保護膜として用いることができる。また、多層回路の層間絶縁膜やフレキシブル銅張板のカバーコート、ソルダーレジスト膜や液晶配向膜等としても好適に利用できる。
【実施例１】
【００７４】
次に、実施例によりさらに本発明を具体的に説明するが、本発明の範囲は下記の実施例に限定されるものではない。なお、以下に記載する試薬等は、特に断らない限りは一般に市販されているものである。また、ポリマーの数平均分子量（Ｍｎ）、重量平均分子量（Ｍｗ）は、ＧＰＣ測定（Tosoh HLC-8120）を行い、標準ポリスチレン検量線を用いて換算することにより算出した。赤外吸収スペクトル測定（ＩＲ）は、HORIBA FT-210フーリエ変換赤外分光光度計を、核磁気共鳴吸収スペクトル測定（１Ｈ  ＮＭＲ，１３Ｃ  ＮＭＲ）は、Bruker GPX 300スペクトロメーター１Ｈ  ＮＭＲ（３００ＭＨｚ）、１３Ｃ  ＮＭＲ（７５ＭＨｚ）を用いた。また、熱重量測定（ＴＧＡ）は、SEIKO EXSTAR6000TG/DTA6300を用いて、昇温速度２．５℃／ｍｉｎ、窒素雰囲気下の条件で測定した。フィルム膜厚測定は、Veeco Instruments Inc. Dektak3 systemを用いて行った。
【００７５】
本実施例においては、ポリベンゾオキサゾール前駆体として下記式（４）のポリ（ヒドロキシアミド）（以下、「ＰＡＨＡ」という）のフェノール性水酸基の少なくとも一部をｔ−ＢＯＣ基により保護したもの（以下、「ＰＡｔＢＡ」という）を用いた。また、光酸発生剤として、下記式（１４）に記載の（５−プロピルスルフォニルオキシイミノ−５Ｈ−チオフェンー２−イリデン）−２−（メチルフェニル）アセトニトリル（以下、「ＰＴＭＡ」という）を用いた。
【化２１】
0004646068.tif 000018
【化２２】
0004646068.tif 000019
【００７６】
光酸発生剤であるＰＴＭＡは、チバスペシャリティケミカルズ社から提供を受けたもので、冷蔵保存したものを精製せずに使用した。ジ−tert−ブチルジカーボネートは、純度９７％のアルドリッチ社製のものを、ジエチルメチルアミンは同じくアルドリッチ社製、シクロヘキサノン及び２−メトキシエタノールは和光社製のものを用いた。
【００７７】
＜ポリベンゾオキサゾール前駆体のモデル化合物＞  ポリベンゾオキサゾール前駆体のモデル化合物を合成し、ｔ−ＢＯＣ化反応の進行状況をＮＭＲ測定により追跡した。
ポリベンゾオキサゾール前駆体のモデル化合物として、下記式（１５）の５，５'−（ヘキサフルオロイソプロピリデン）−ビス−（２−tert−ブトキシカルボニルオキシアダマンタンカルボアニリド）（以下、「ＰＡｔＢＡモデル化合物」という）を以下の手順で合成した。
【化２３】
0004646068.tif 000020
【００７８】
まず、下記式（１６）のポリ（ヒドロキシアミド）のモデル化合物である５，５'−（ヘキサフルオロイソプロピリデン）−ビス−（２−ヒドロキシアダマンタンカルボアニリド）を上記非特許文献１に記載の方法により合成した。
【化２４】
0004646068.tif 000021
具体的には、リチウムクロリド０．６５３ｇ（１５．４mmol）と４，４'−（ヘキサフルオロイソプロピリデン）−ビス−（ｏ−アミノフェノール）２．５６ｇ（７．００mmol）をＮＭＰ（２０ｍＬ）に溶解させ、この中に氷冷下でアダマンタン−１−カルボニルクロリド２．９２ｇ（１４．７mmol）を加えた。反応溶液を上記温度で３時間攪拌させ、その後水の中に注ぎ込んだ。沈殿した固体を濾過し、１００℃で８時間乾燥させた。得られた固体はトルエン−ＴＨＦにより再結晶させた。
【００７９】
得られた化合物の測定結果は以下のとおりであり、上記式（１６）と一致することを確認した。
・収率：６４％（３．１ｇ）
・昇華点：３４８−３５０℃
・1H NMR(DMSO-d6, δ, ppm)：10.32 (s, 2H, OH), 8.39 (s, 2H, NHCO), 8.11 (s, 2H, Ar), 6.87 (dd, J = 12.6, 8.4 Hz, 4 H, Ar), 2.01 (s, 6 H, CH), 1.88 (s, 12H, COC(CH2)3), 1.69 (s, , 12 H, CHCH2CH)
・元素分析：Calcd for C37H40F6N2O4: C, 64.34; H, 5.84; N, 4.06; Found: C, 64.62; H, 6.07; N, 4.07.
【００８０】
上記により得られた５，５'−（ヘキサフルオロイソプロピリデン）−ビス−（２−ヒドロキシアダマンタンカルボアニリド）０．２５６ｇ（０．３７１mmol）とジ−tert−ブチルジカーボネート０．１７０ｇ（０．７７９mmol）をシクロヘキサノン１．４６ｇ（１５ｗｔ％に相当）に溶解し、これにジエチルメチルアミン９．４μＬ（０．０７７９mmol）を加えた。その反応溶液を室温下で１０時間攪拌させた。溶液の一部を０、１、３、５、８時間の時点で１Ｈ  ＮＭＲ測定のために取り出した。室温下で１０時間攪拌させた後、反応溶液を水に注ぎ込み、沈殿物を濾過した。得られた沈殿物を水で洗浄し、減圧下８０℃で乾燥させた。得られた白色固体はヘキサンにより再結晶させた。
【００８１】
得られたＰＡｔＢＡモデル化合物の測定結果は以下の通りであり、上記式（１５）と一致することを確認した。
・収率７１％（０．２３５ｇ）
・IR (KBr, ν, cm-1): 2935 (Ali), 2857 (Ali), 1766 (C=O), 1650 (C=O), 1640 (Ar), 1253 (CF3)
・1H NMR(DMSO-d6, δ, ppm)：1.47 (s, 18H, C(CH3)3), 1.69 (s, 12 H, CHCH2CH), 1.88 (S, 12 H, COC(CH2)3), 2.00 (s, 6H, CH), 7.11 (d, J = 9.3 Hz, 2H, Ar), 7.35 (d, J = 8.7 Hz, 2H, Ar), 7.59 (s, 2H, Ar), 8.89 (s, 2H, NHCO)
・13C NMR (DMSO-d6, δ, ppm)：27.3, 28.1, 28.5, 36.8, 39.7, 42.2, 85.2, 121.9, 125.0, 126.9, 130.5, 131.6, 141.7, 151.0, 176.2
・元素分析：Calcd for C47H56F6N2O8: C, 63.36; H, 6.34; N, 3.14; Found: C, 63.34; H, 6.64; N, 3.10.
【００８２】
図１は、上記ジエチルメチルアミンを添加した反応溶液を一定時間ごとにサンプルして１Ｈ  ＮＭＲ測定したときのスペクトルである。同図に示すように、反応開始から８時間後のサンプルでは、ジ−tert−ブチルジカーボネートのピーク（１．４７ｐｐｍ）が消失し、式（１５）で示されるＰＡｔＢＡのモデル化合物のtert−ブトキシカルボニルのシングルピーク（１．４８ｐｐｍ）、副生成物のtert−ブチルアルコールのピーク（１．１１ｐｐｍ）が出現することを確認した。これにより、塩基性触媒存在下でｔ−ＢＯＣ化反応がスムーズに進行することが明らかである。
【００８３】
＜ポリベンゾオキサゾール前駆体の合成＞  本実施例に係るポリベンゾオキサゾール前駆体として以下のものを合成した。まず、ポリ（ヒドロキシアミド）として上記式（４）のもの（以下、「ＰＡＨＡ」という）を上記非特許文献１に記載の方法により合成した。
具体的には、窒素雰囲気下、リチウムクロリド０．０９３３ｇ（２．２０mmol）と４，４'−（ヘキサフルオロイソプロピリデン）−ビス−（ｏ−アミノフェノール）０．３６６ｇ（１．００mmol）をＮＭＰ（１．５ｍＬ）に溶かし、氷冷下、その溶液に１，３−アダマンタンジカルボニルクロライド０．２６１ｇ（１．００mmol）を一気に加えた。次いで、反応溶液を、同温度、窒素雰囲気下で１２時間攪拌させ、その後反応溶液を水の中に注ぎ込んだ。沈殿したポリマーを濾過、水で数回洗浄した後に減圧乾燥させた。得られたポリマーの収率はおおよそ定量的（＞９８％）であった。
【００８４】
続いて、ＰＡＨＡのフェノール性水酸基をｔ−ＢＯＣ基により１００％保護されたポリマー（以下、「ＰＡｔＢＡ−１００」という）を以下の手順により合成した。まず、ＰＡＨＡ０．７７１ｇ（ＯＨ基濃度：２．７８mmol）、ジ−tert−ブチルジカーボネート０．６０９ｇ（２．７９mmol）をシクロヘキサノン４．３７ｇ（１５ｗｔ％に相当）に溶解させ、その中にジエチルメチルアミン６７．３μＬ（０．５５６ｍｍｏｌ，ＰＡＨＡの水酸基の０．２００当量に相当）を加えた。室温下で攪拌を１０時間継続した。リソグラフィー特性評価は、この反応溶液に光酸発生剤をそのまま加えて感光性樹脂組成物を調製した。また、後述するその他の物性評価においては、上記反応溶液を水の中に注ぎ込み、濾過して得られた粉末を水で洗浄し、真空下で８０℃にて乾燥したものを用いた。
【００８５】
ＰＡＨＡのフェノール性水酸基のｔ−ＢＯＣ化率が２０％、３５％、５０％、７０％保護されたポリマーについても上記と同様の手順により合成した。すなわち、ＰＡＨＡのフェノール水酸基に対してｔ−ＢＯＣ基により保護したい率と同じ添加量となるようにジ−tert−ブチルジカーボネート加えることにより上記各ｔ−ＢＯＣ化率のものを合成した。以降、ジ−tert−ブチルジカーボネートの添加量がＰＡＨＡのフェノール性水酸基含有量に対してｘｍｏｌ％のものを「ＰＡｔＢＡ−ｘ」と表記する。
【００８６】
＜ポリベンゾオキサゾール前駆体の特性評価＞
ＰＡＨＡにおけるフェノール性水酸基の含有量に対するジ−tert−ブチルジカーボネートの添加量と、ｔ−ＢＯＣ化率との関係を検討した。一部のフェノール性水酸基を保護したＰＡｔＢＡは、水により沈降させた後に減圧下で８０℃にて乾燥することにより得た。得られたポリマーの保護率を調べるために、ＴＧＡ分析を行った。
【００８７】
図２に、ジ−tert−ブチルジカーボネートの添加量を変えて合成されたポリマーＰＡｔＢＡ−ｘのＴＧＡプロファイルを示す。すべてのサンプルにおいて、３つの定常状態が観測された。すなわち、（１）１３０℃以下、（２）１８０〜２５０℃、（３）３３０℃以上である。１３０〜１８０℃の温度範囲はｔ−ＢＯＣ基の熱的分解領域であり、第２の定常状態の緩やかな重量減少、及び第３の定常状態までぐらいの温度範囲は、ベンゾオキサゾールの熱的環化反応領域であることが示唆される。
フェノール性水酸基を１００％保護したＰＡｔＢＡ−１００は、他のポリマーよりも曲線が高温側にシフトしていた。これは、ポリマー中に酸性のフェノールが無いため、環化するための温度がより高温化したものと考えられる。
【００８８】
表１に、上記各ＰＡｔＢＡ−ｘに対する重量減少の計算値及びＴＧＡ測定による実測値と、プロトン比の計算値及びＮＭＲ測定による実測値を示す。表１に示す重量減少値（ｗｔ％）は、１９０℃における値である。但し、ＰＡｔＢＡ−１００においては、２２０℃における値を示している。プロトン比は、ｔ−ＢＯＣ基のプロトン面積（ｔＢｕ：１．４１−１．４３ｐｐｍ）を、芳香環部分とアミノ基（６．８０−９．０５ｐｐｍ）のプロトン面積で除したものである。なお、ＮＭＲ測定は、ＤＭＳＯ−ｄ６を用いて４０℃の条件化で行った。
【表１】
0004646068.tif 000022
【００８９】
表１の結果より、測定された重量減少値と計算値とがよく一致していることがわかる。また、実測されたプロトンの比率は、計算値とほぼ一致しているという結果を得た。これにより、ＰＡＨＡのフェノール性水酸基の含有量に対するジ−tert−ブチルジカーボネートの添加量に応じたフェノール性水酸基がｔ−ＢＯＣ基により保護され、保護基の導入率を簡便に制御することができることがわかった。
【００９０】
上記各ＰＡｔＢＡ−ｘのサンプルについて、２−メトキシエタノール中でＵＶスペクトルを測定した。濃度は、１．０×１０−３ｍｏｌ／ｌとした。ｉ線である３６５ｎｍにおいては、いずれのサンプルも９９％の高い透過性を示すことを確認した。
【００９１】
＜ポジ型感光性樹脂組成物の特性評価＞
シクロヘキサノン中にＰＡｔＢＡ−２０が１５ｗｔ％となるように調製し、さらにこのポリマー溶液に、光酸発生剤としてＰＴＭＡを配合せしめることにより感光性樹脂組成物Ａを得た。ＰＴＭＡの配合量は、ＰＡｔＢＡ−２０に対して１０ｗｔ％となるように調製した。この感光性樹脂組成物の溶液をシリコンウェハー上にスピンコーターにより回転塗布し、８０℃で１８０秒間加熱し、１．８μｍの感光性樹脂組成物の塗膜を得た。
【００９２】
次いで、感光性樹脂組成物Ａの塗膜に、ライン＆スペース（Ｌ／Ｓ）のパターンを有するフォトマスクを介して５０ｍＪ／ｃｍ２の３６５ｎｍ（ｉ線）を照射した。光源としては、超高圧水銀灯を用い、フィルターを組み合わせることにより３６５ｎｍの活性光線を得た。続いて、ホットプレート上で１１０℃にて３００秒間加熱を行った。
【００９３】
その後、２．３８％テトラメチルアンモニウム水溶液（以下、「ＴＭＡＨ溶液」と略記する）にて現像を行った。本実施例においては、２５℃で４５秒間現像を行い、蒸留水を用いてリンスを行った。上記工程後、未露光部のパターンが良好に残存したポジ型のレリーフパターンが得られた。図３は、上記工程により得られたレリーフパターンのＳＥＭ写真である。図３に示すように、７．８μｍのＬ／Ｓパターンが形成されていることを確認した。
【００９４】
次に、本実施例に係る感光性樹脂組成物の塗膜の露光部と未露光部それぞれの溶解速度を検討した。溶解速度は、現像前後における膜厚から算出した。溶解速度の検討は、上記感光性樹脂組成物Ａと、ポリマーとしてＰＡＨＡ（ｔ−ＢＯＣ化前のポリマー）について行った。塗膜、乾燥条件、用いた現像液、リンス液は上記と同様である。露光は行わずに溶解速度を求めた。その結果、感光性樹脂組成物Ａの未露光部の溶解速度は０．１ｎｍ／ｍｉｎ（すなわち、１Å／ｍｉｎ）であった。この値は、ＰＡＨＡの未露光部の溶解速度に比して１／１０００倍小さな値であった。
【００９５】
続いて、上記レリーフパターンに用いた感光性樹脂組成物Ａにおいて、６０ｍＪ／ｃｍ２で露光したサンプルの溶解速度を求めた。その結果、前述した感光性樹脂組成物Ａの未露光部の溶解速度に比して、露光部の溶解速度は約３２０倍高い値であった。
【００９６】
図４は、感光性樹脂組成物Ａを用い、露光量以外は上記レリーフパターン形成条件で現像した場合の感度曲線を示したものである。現像時間を４５秒に固定し、塗膜の露光部を完全に溶解除去し得る最小露光量を求めた。その結果、最小露光量は、３５ｍＪ／ｃｍ２であり、このときのコントラストはγＤ＝１２．８であった。上記非特許文献１に開示したＰＡＨＡ／ＴＶＥＤ／ＤＩＡＳからなるポジ型感光性樹脂組成物よりも感度が高いという結果を得た。
【００９７】
図５は、感光性樹脂組成物Ａの塗膜の各工程のＩＲスペクトルを示している。図中、（ａ）は感光性樹脂組成物を塗膜して１１０℃で５分間加熱した後のサンプル、（ｂ）は１１０℃で５分間加熱した後に、２．３８％ＴＭＡＨ溶液で４５秒間現像し、続いて、２０ｗｔ％の酢酸水溶液を用いて１０秒間リンスを行ったサンプル、（ｃ）は現像及びリンス後、さらに１５０℃で１５分間加熱した後のサンプル、（ｄ）は上記現像及びリンス後、さらに２００℃で１５分間加熱した後のサンプル、（ｅ）は上記現像及びリンス後、さらに２５０℃で１５分間加熱した後のサンプル、（ｆ）はリファレンスであり、窒素雰囲気下、３５０℃で６０分間加熱したものである。
【００９８】
２００℃以上の温度で加熱することにより、１０４５ｃｍ−１、１６２０ｃｍ−１のバンドのピークが出現することがわかる（図５中の（ｄ）、（ｅ）、（ｆ）のスペクトル参照）。これらは、ベンゾオキサゾールに由来するピークに相当する。また、アミド基の１６４５ｃｍ−１、ＰＡＨＡの水酸基３４００ｃｍ−１の消失も確認できる。（ｃ）のスペクトル（現像及びリンス後に１５０℃で１５分加熱した後のサンプルのスペクトル）は、リファレンスである（ｆ）のスペクトルとは異なり、オキサゾール化は部分的に起こっているにすぎないことがわかる。一方、（ｅ）のスペクトル（現像及びリンス後に、さらに２５０℃で１５分間加熱した後のサンプルのスペクトル）は、リファレンスである（ｆ）のスペクトルと一致することを確認した。これは、２５０℃の温度で１５分間加熱を行えば、感光性樹脂組成物Ａのオキサゾール化を十分に達成できることを意味している。
【００９９】
図６は、上記サンプルにおけるオキサゾール化率（以下、単に「環化率」ともいう）を温度に対してプロットしたものである。サンプルとしては、感光性樹脂組成物Ａをシリコンウェハー上に塗布して塗膜を形成後、１１０℃で３００秒加熱し、膜厚が０．８μｍのものを用いた。得られた試料を、ＴＭＡＨ溶液で現像し、２０ｗｔ％の酢酸水溶液でリンス後に、ホットプレート上にて、１５０、２００、２５０、３００℃の各温度で１５分間加熱している。それぞれの温度履歴後のオキサゾール化率を以下の数式（１）を用いて算出した。リファレンスとしては、窒素雰囲気下、３５０℃で６０分間加熱したものを用いた。
【数１】
0004646068.tif 000023
上記数式中、Ａ1045は１０４５ｃｍ−１（オキサゾール基のＣＯ伸縮）における吸光度を示し、Ａ609は６０９ｃｍ−１（シリコンウェハー）の吸光度を示す。また、［ｓａｍｐ］、［ｉｎｉｔ］及び［ＰＡＢＯ］はそれぞれ、各温度で処理されたサンプル、１１０℃で加熱乾燥した後のサンプル、及びリファレンス（３５０℃で処理されたサンプル）の吸収強度であることを意味する。
【０１００】
図６に示すように、本実施例に係る感光性樹脂組成物Ａは、従来に比して低温環境下でしかも短時間でポリオキサゾール化を達成できることがわかった。従って、高温プロセスに耐えられない半導体装置等の用途などに特に有用である。また、前述したように、ｔ−ＢＯＣ基を導入したポリベンゾオキサゾール前駆体の反応溶液に、光酸発生剤を配合することにより感光性樹脂組成物を得ているので製造プロセスの短縮化を達成することができる。
【図面の簡単な説明】
【０１０１】
【図１】実施例に係るｔ−ＢＯＣ化反応の進行状況を示すＮＭＲスペクトル。
【図２】実施例に係るＰＡｔＢＡ−ｘのＴＧＡプロファイル。
【図３】実施例に係る感光性樹脂組成物から形成されたレリーフパターンのＳＥＭ写真。
【図４】実施例に係る感光性樹脂組成物の感度曲線。
【図５】実施例に係る塗膜のＩＲスペクトル。
【図６】実施例に係る加熱温度に対する環化率をプロットした図。
【図１】
0004646068.tif 000028
【図２】
0004646068.tif 000029
【図４】
0004646068.tif 000030
【図５】
0004646068.tif 000031
【図６】
0004646068.tif 000032
【図３】
0004646068.tif 000033